(57)【要約】  物品は、非発光可変透過装置と、非発光可変透過装置と物品の外側の環境との間に配置されたコーティングと、を含むことができる。一実施形態では、物品は最大で６．５のＤＥを有する。別の実施形態では、コーティングは、少なくとも２．２の屈折率および少なくとも１０ｎｍの厚さを有する第１層を含む複数の層を含む。このコーティングは、非光透過性可変透過装置が異なる透過状態になったときに見られる色差を減らすために使用することができる。特定の実施形態では、コーティングは、色差と視感透過率との間の良好なバランスを提供することができる。
2021502947.tif 000002
【特許請求の範囲】
【請求項１】
物品であって、
非発光可変透過装置と、
前記非発光可変透過装置と前記物品の外側の環境との間に配置されたコーティングと、を含み、
前記物品は最大６．５のΔＥを有し、ここで、
ΔＥ＝（Ｌ＊２１２＋ａ＊２１２＋ｂ＊２１２）０．５、
ΔＥ＞０であり、
Ｌ＊２１は、前記物品が最も低い透過状態にあるときのＬ＊から、前記物品が最も高い透過状態にあるときのＬ＊を引いた差であり、
ａ＊２１は、前記物品が最も低い透過状態にあるときのａ＊から、前記物品が最も高い透過状態にあるときのａ＊を引いた差であり、
ｂ＊２１は、前記物品が最も低い透過状態にあるときのｂ＊から、前記物品が最も高い透過状態にあるときのｂ＊を引いた差であり、
Ｌ＊、ａ＊、およびｂ＊の測定値は、前記物品の外面と同じ側に沿って取得される、物品。
【請求項２】
ΔＥは２．０〜５．５の範囲にある、請求項１に記載の物品。
【請求項３】
前記物品が最も高い透過状態にあるとき、視感透過率は４０％〜６０％の範囲にある、請求項２に記載の物品。
【請求項４】
前記コーティングは、少なくとも２．２の屈折率および少なくとも１０ｎｍの厚さを有する第１層を含む複数の層を含む、請求項１に記載の物品。
【請求項５】
非発光可変透過装置と、
前記非発光可変透過装置と前記物品の外側の環境との間に配置されたコーティングと、を含み、前記コーティングは、少なくとも２．２の屈折率および少なくとも１０ｎｍの厚さを有する第１層を含む複数の層を含む、物品。
【請求項６】
前記第１層は、酸化チタン、ニオブ、酸化ニオブ、窒化ニオブ、酸窒化シリコン−ジルコニウム、または窒化シリコン−ジルコニウムを含む、請求項４または５に記載の物品。
【請求項７】
前記第１層は少なくとも１３ｎｍの厚さを有する、請求項６に記載の物品。
【請求項８】
前記第１層は最大で５０ｎｍの厚さを有する、請求項４または５に記載の物品。
【請求項９】
前記コーティングは、前記第１層よりも小さい屈折率を有する第２層を含む、請求項１または５に記載の物品。
【請求項１０】
前記第２層は、アルカリ金属に対するバリア層である、請求項９に記載の物品。
【請求項１１】
前記第２層は窒化物材料を含む、請求項９に記載の物品。
【請求項１２】
前記第２層は少なくとも１１ｎｍの厚さを有し、前記第２層は最大で５０ｎｍの厚さを有する、請求項９に記載の物品。
【請求項１３】
前記第１層と前記非発光可変透過装置との間に配置された第２層をさらに含み、前記第２層は最大で１．７の屈折率を有する、請求項１または５に記載の物品。
【請求項１４】
第３層をさらに含み、前記第２層は前記第１層と前記第３層との間に配置され、前記第２層は前記第１層および前記第３層より低い屈折率を有する、請求項１３に記載の物品。
【請求項１５】
前記コーティングと前記非光透過性可変透過装置との間に配置されたガラス基板をさらに含み、前記ガラス基板は１．４〜１．７の範囲の屈折率を有する、請求項１３に記載の物品。
【発明の詳細な説明】
【技術分野】
【０００１】
本開示は、非発光可変透過装置およびコーティングを含む物品に関する。
【背景技術】
【０００２】
非発光可変透過装置は、エレクトロクロミックスタックを含むことができるが、それにはエレクトロクロミックスタックの適切な動作のための電気接続を提供するために透明導電層が使用されている。建物は、非発光可変透過装置を有する建築用ガラスで構築することができる。壁に沿って、異なる非発光可変透過装置が異なる透過状態にあってもよい。１つの窓の非発光可変透過装置が比較的高い透過状態にあってもよく、異なる窓の別の非発光可変透過装置が比較的低い透過状態であってもよい。建物の外側から見ると、２つの窓の構造が実質的に同じであっても、窓の色が異なるように見える場合がある。非発光可変透過装置を備えた窓の外観のさらなる改善が望まれている。
【０００３】
実施形態は、例として示されており、添付した図面に限定されない。
【図面の簡単な説明】
【０００４】
【図１】基板および一組の層を含むワークピースの一部の断面図である。
【図２】図１のワークピースの上面図である。
【図３】一実施形態による、非光透過性可変透過装置およびコーティングを含む物品の断面図である。
【図４】別の実施形態による、非光透過性可変透過装置およびコーティングを含む物品の断面図である。
【図５】さらに別の実施形態による、非光透過性可変透過装置およびコーティングを含む物品の断面図である。
【図６】さらなる実施形態による、非光透過性可変透過装置およびコーティングを含む物品の断面図である。
【図７】本明細書の実施例セクションに記載されているサンプルのΔＥおよび視感透過率を示すグラフを含む図である。
【０００５】
当業者は、図中の要素が単純化および明瞭化のために示されており、必ずしも縮尺通りに描かれていないことを理解している。例えば、図中の要素のいくつかの寸法は、本発明の実施形態の理解を向上させるのを助けるために、他の要素に対して誇張されている場合がある。
【発明を実施するための形態】
【０００６】
図面と組み合わせた以下の説明は、本明細書で開示される教示の理解を助けるために提供される。以下の説明では、教示の特定の実施態様と実施形態に焦点を当てる。この焦点は、教示の説明を助けるために提供されており、教示の範囲または適用性に対する限定として解釈されるべきではない。
【０００７】
ＣＩＥＬａｂは、１９３１年に国際照明委員会によって採用された色空間を指す。Ｌ＊は色の明度を表し（０は黒に対応し、１００は拡散白に対応し、鏡面反射白の方が高い場合がある）、ａ＊は赤／マゼンタと緑との間の位置を表し（負の値は緑を示し、正の値はマゼンタを示す）、ｂ＊は黄と青との間の位置を表す（負の値は青を示し、正の値は黄を示す）。
【０００８】
本明細書で使用する場合、建物内のＢＳ  ＥＮ  ４１０ガラスを使用して、視感透過率が決定される−Ｄｅｔｅｒｍｉｎａｔｉｏｎ  ｏｆ  ｌｕｍｉｎｏｕｓ  ａｎｄ  ｓｏｌａｒ  ｃｈａｒａｃｔｅｒｉｓｔｉｃｓ  ｏｆ  ｇｌａｚｉｎｇ（２０１１）。視感透過率は、ＢＳ  ＥＮ  ４１０では「光透過率」と呼ばれる。
【０００９】
本明細書の屈折率は、５５０ｎｍで最大発光する光を使用して測定される。
【００１０】
ガラス中の鉄含有量は、ガラスの製造に使用される材料のバッチ中のＦｅ２Ｏ３の含有量である。
【００１１】
本明細書で使用される「備える」、「備える」、「含む」、「含む」、「有する」、「有する」という用語、またはその任意の他の変形は、非排他的包含を含むことを意図している。例えば、特徴のリストを含むプロセス、方法、物品、または装置は、必ずしもそれらの特徴に限定されず、明示的にリストされていないか、そのようなプロセス、方法、物品、または装置に固有のその他の特徴を含んでもよい。さらに、そうではないと明示的に述べられていない限り、「または」は、排他的論理和ではなく、包括的論理和を指す。例えば、条件ＡまたはＢは次のいずれかによって満たされる。Ａが真（または存在）かつＢが偽（または非存在）、Ａが偽（または非存在）かつＢが真（または存在）、ＡとＢの両方が真（または存在）。
【００１２】
「ａ」または「ａｎ」の使用は、本明細書で説明される要素および構成要素を説明するために採用される。これは単に便宜上、および本発明の範囲の一般的な意味を与えるために行われる。この説明は、それが別の意味であることが明らかでない限り、１つまたは少なくとも１つを含むように読まれるべきであり、単数形は複数形も含むか、または逆の場合も同様である。
【００１３】
「約」、「およそ」、または「実質的に」という単語の使用は、パラメータの値が規定の値または位置に近いことを意味することを意図している。しかし、わずかな違いにより、値または位置が記載した通りにならない場合がある。したがって、値の最大１０パーセント（１０％）の差は、記載した通りの理想的な目標との合理的な差である。
【００１４】
特に定義されない限り、本明細書で使用されるすべての技術用語および科学用語は、本発明が属する技術分野の当業者によって一般に理解されるのと同じ意味を有する。材料、方法、および例は説明のみを目的としており、限定することを意図したものではない。本明細書に記載されていない範囲で、特定の材料および処理行為に関する多くの詳細は、従来のものであり、ガラス、蒸着、およびエレクトロクロミック技術の教科書および他の情報源に見出すことができる。
【００１５】
物品には、非光透過性可変透過装置とコーティングを含めることができる。このコーティングは、非光透過性可変透過装置が異なる透過状態になったときに見られる色差を減らすために使用することができる。複数の非光透過性可変透過装置が壁に沿ってなど、互いに隣接している場合、コーティングは、非光透過性可変透過装置が異なる透過レベルにあるとき、非光透過性可変透過装置がより均一な外観を有する窓などの物品を助けることができる。特定の実施形態では、コーティングは、色差と視感透過率との間の良好なバランスを提供することができる。コーティングおよびコーティングを含む物品については、以下でさらに詳しく説明する。
【００１６】
以下の説明では、第１の部分は、非発光可変透過装置の構成と、ガラス基板上に配置された非発光装置の例示的で非限定的なレイアウトを説明する。第２の部分は、光と色について言及する。第３の部分では、本明細書で後で詳しく説明する非発光可変透過装置およびコーティングをそれぞれ含む物品の構成について説明する。第４の部分では、コーティングに関する詳細を説明する。
【００１７】
Ａ．非発光可変透過装置、基板およびバスバー。
図１は、基板１００の一部、層１２２、１２４、１２６、１２８、１３０のスタック、ならびに基板１００の上にあるバスバー１４４、１４８の断面図である。一実施形態では、基板１００は、ガラス基板、サファイア基板、酸窒化アルミニウム基板、またはスピネル基板を含むことができる。別の実施形態では、基板１００は、ポリアクリル化合物、ポリアルケン、ポリカーボネート、ポリエステル、ポリエーテル、ポリエチレン、ポリイミド、ポリスルホン、ポリスルフィド、ポリウレタン、ポリ酢酸ビニル、別の適切な透明ポリマー、または前述のコポリマーなどの透明ポリマーを含むことができる。基板１００は、可撓性であってもなくてもよい。基板１００は、１．４〜１．７の範囲の屈折率を有することができる。一実施形態では、基板１００は、０．５ｍｍ〜４ｍｍの範囲の厚さを有することができる。別の実施形態では、基板１００は、５０ミクロン〜３００ミクロンの範囲の厚さを有する鉱物ガラスである極薄ガラスを含むことができる。さらなる実施形態では、基板１００はフロートガラスまたはホウケイ酸ガラスであってもよい。特定の実施形態では、基板１００は、形成される多くの異なる非発光可変透過装置に使用されてもよく、マザーボードと呼ばれてもよい。
【００１８】
層の組成と厚さについては、その形成を説明する前に説明されている。透明導電層１２２、１３０は、導電性金属酸化物または導電性ポリマーを含むことができる。例としては、いずれかにＡｌ、Ｇａ、Ｉｎなどの三価元素をドープすることができる酸化スズもしくは酸化亜鉛、フッ素化酸化スズ、またはポリアニリン、ポリピロール、ポリ（３，４−エチレンジオキシチオフェン）などのスルホン化ポリマーなどを含むことができる。別の実施形態では、透明導電層１２２、１３０は、金、銀、銅、ニッケル、アルミニウム、またはそれらの任意の組み合わせを含むことができる。透明導電層１２２、１３０は、同じまたは異なる組成を有することができる。
【００１９】
一組の層は、透明導電層１２２と透明導電層１３０との間に配置された層１２４、１２６、１２８を含むエレクトロクロミックスタックをさらに含む。層１２４、１２８は電極層であり、層の一方はエレクトロクロミック層であり、層の他方はイオン貯蔵層（対電極層とも呼ばれる）である。エレクトロクロミック層は、ＷＯ３、Ｖ２Ｏ５、ＭｏＯ３、Ｎｂ２Ｏ５、ＴｉＯ２、ＣｕＯ、Ｉｒ２Ｏ３、Ｃｒ２Ｏ３、Ｃｏ２Ｏ３、Ｍｎ２Ｏ３、またはそれらの任意の組み合わせなどの電気化学的に活性な無機金属酸化物を含むことができ、５０ｎｍ〜２０００ｎｍの範囲の厚さを有する。イオン貯蔵層は、エレクトロクロミック層またはＴａ２Ｏ５、ＺｒＯ２、ＨｆＯ２、Ｓｂ２Ｏ３、またはそれらの任意の組み合わせに関してリストされた材料のいずれかを含むことができ、さらに、酸化ニッケル（ＮｉＯ、Ｎｉ２Ｏ３、またはその２つの組み合わせ）、およびＬｉ、Ｎａ、Ｈ、または別のイオンを含んでもよく、８０ｎｍ〜５００ｎｍの範囲の厚さを有してもよい。イオン伝導層１２６（電解質層とも呼ばれる）は、電極層１２４と電極層１２８との間に配置され、２０ミクロン〜６０ミクロンの範囲の厚さを有する。イオン伝導層１２６は、イオンがそこを移動することを可能にするが、かなりの数の電子がそこを通過することを許可しない。イオン伝導層１２６は、リチウム、アルミニウム、ジルコニウム、リン、ホウ素を含むまたは含まないケイ酸塩、リチウムを含むまたは含まないホウ酸塩、リチウムを含むまたは含まない酸化タンタル、リチウムを含むまたは含まないランタニドベースの材料、別のリチウムベースのセラミック材料などを含むことができる。イオン伝導層１２６は任意であり、存在する場合、堆積によって形成されてもよく、他の層を堆積した後に、電極層１２４、１２８などの２つの異なる層の部分を反応させてイオン伝導層１２６を形成してもよい。本明細書を読んだ後に、当業者は、本明細書に記載の概念の範囲から逸脱することなく、層１２２、１２４、１２６、１２８、１３０の他の組成および厚さを使用することができることを理解するであろう。
【００２０】
層１２２、１２４、１２６、１２８、１３０は、すべての層が形成される前に、介在するパターニングステップ、真空破壊、または中間層の空気への暴露の有無にかかわらず、基板１００上に形成することができる。一実施形態では、層１２２、１２４、１２６、１２８、１３０は連続して堆積させることができる。層１２２、１２４、１２６、１２８、１３０は、物理蒸着または化学蒸着を使用して形成することができる。特定の実施形態では、層１２２、１２４、１２６、１２８、１３０はスパッタ堆積される。
【００２１】
図１に示す実施形態では、透明導電層１２２、１３０のそれぞれは、バスバー１４４、１４８が互いに電気的に接続されないように、除去された部分を含む。そのような除去された部分は、通常、幅が２０ｎｍ〜２０００ｎｍである。特定の実施形態では、バスバー１４４は、透明導電層１２２を介して電極層１２４に電気的に接続され、バスバー１４８は、透明導電層１３０を介して電極層１４８に電気的に接続される。バスバー１４４、１４８は、導電性材料を含む。一実施形態では、バスバー１４４、１４８の各々は、透明導電層１２２上に印刷される銀フリットなどの導電性インクを使用して形成することができる。別の実施形態では、バスバー１４４、１４８の一方または両方は、金属充填ポリマーを含むことができる。特定の実施形態（図示せず）では、バスバー１４８は、透明導電層１３０上にあり、層１２２、１２４、１２６、１２８から離間した金属充填ポリマーを含むことができる非貫通バスバーである。金属充填ポリマーの前駆体の粘度は、導電性インクにとって問題となる可能性のある下層の亀裂または他の微視的欠陥を、前駆体が流れないように十分に高くすることができる。さらに別の実施形態では、バスバー１４４、１４８は、バスバーを印刷する代わりにワークピースに貼り付けられる導電性テープの形態であってもよい。これらの最後の２つの実施形態では、下部透明導電層１２２をパターン化する必要はない。
【００２２】
図示した実施形態では、非発光可変透過装置ＷＥＣの幅は、透明導電層１２２、１３０の除去された部分の間の横方向距離に対応する寸法である。ＷＥＣは、非発光可変透過装置の着色可能領域の平面寸法の１つに対応する。ＷＳは、バスバー１４４とバスバー１４８との間のスタックの幅である。ＷＳとＷＥＣの違いは、最大５ｃｍ、最大２ｃｍ、または最大０．９ｃｍである。したがって、スタックの幅の大部分は、異なる透過状態を可能にする非発光可変透過装置の動作部分に対応する。一実施形態では、そのような動作部分は、非発光可変透過装置の本体であり、バスバー１４４とバスバー１４８との間の面積の少なくとも９０％、少なくとも９５％、少なくとも９８％以上を占めることができる。
【００２３】
図２は、基板１００の上面図と、図１に関して説明した層を含む非発光可変透過装置２１０と、を示す。バスバー１４４は、基板１００の側面２０２に沿って位置し、バスバー１４８は、側面２０２の反対側にある側面２０４に沿って位置する。バスバー１４４、１４８の各々は、側面２０６と側面２０６の反対側にある側面２０８との間の距離の大部分に及ぶ長さを有する。特定の実施形態では、バスバー１４４、１４８の各々は、側面２０６と側面２０８との間の距離の少なくとも７５％、少なくとも９０％、または少なくとも９５％の長さを有する。バスバー１４４、１４８の長さは、互いに実質的に平行である。本明細書で使用されるように、実質的に平行とは、バスバー１４４、１４８の長さが互いに平行であることから１０度以内であることを意味することを意図している。長さに沿って、各バスバーは実質的に均一な断面積と組成を有する。したがって、そのような実施形態では、バスバー１４４、１４８は、それぞれの長さに沿って単位長さあたり実質的に一定の抵抗を有する。
【００２４】
Ｂ．光と色。
光が窓などの比較的透明な物体に到達すると、一部の光は透明な物体を透過し、一部の光は透明な物体によって反射され、残りの光は透明な物体に吸収される。透明な物体が非発光可変透過装置を含む場合、透明な物体は、透過率が低い状態にある非発光可変透過装置と比較して、透過率が高い状態にあるときに比較的少ない量の光を吸収する。建築用ガラスを有する建物の壁に沿って、建物の外側の観察者は、本明細書に記載のコーティングが存在しない場合に、異なる窓の異なる非発光可変透過装置が異なる透過状態にあるとき、窓間の色差を見ることができる。例えば、透過率が高い状態の窓には色やわずかな青緑の色がなく、透過率が低い状態の窓は赤味がかった色になることがある。本明細書に記載のコーティングは、異なる窓の色差の外観を低減し、依然として許容可能な視感透過率を提供することができる。
【００２５】
この仕様で使用されている色差ΔＥは、式１に示すように、２つの状態間のＣＩＥＬａｂ色座標の差の合計の平方根の正の値である。
ΔＥ＝（Ｌ＊２１２＋ａ＊２１２＋ｂ＊２１２）０．５、式１
ここで、
Ｌ＊２１は、物品が最も低い透過状態にあるときのＬ＊から、物品が最も高い透過状態にあるときのＬ＊を引いた差であり、
ａ＊２１は、物品が最も低い透過状態にあるときのａ＊から、物品が最も高い透過状態にあるときのａ＊を引いた差であり、
ｂ＊２１は、物品が最も低い透過状態にあるときのｂ＊から、物品が最も高い透過状態にあるときのｂ＊を引いた差である。
【００２６】
この仕様では、Ｌ＊、ａ＊、およびｂ＊座標を測定する場合、スペクトル幅が５ｎｍ未満で、波長を２５０ｎｍ〜２５００ｎｍの間で調整することができるモノクロメータからのビームで物品の外面を照らす。透過スペクトルは０°の入射角を使用して記録され、反射スペクトルは８°の入射角を使用して記録される。これらのスペクトルから、Ｄ６５光源と２°の比色オブザーバを使用して、国際照明委員会ＣＩＥ  １５．２  １９８６の勧告に従って、Ｌ＊、ａ＊、ｂ＊が計算される。比色オブザーバに使用することができる例示的な分光光度計には、米国コネチカット州シェルトンのパーキンエルマー社から入手可能なＬａｍｂｄａ  １０５０（商標）ブランドの分光光度計、米国イリノイ州ショームバーグのＨｉｔａｃｈｉ  Ｈｉｇｈ  Ｔｅｃｈｎｏｌｏｇｉｅｓ  Ｃｏｒｐ．から入手可能なＵＨ５３００（商標）ブランドの分光光度計、または別の適切なＵＶ／可視／近赤外分光光度計が含まれる。
【００２７】
上記からわかるように、式１は平方根である。この仕様では、ΔＥへのすべての参照は、平方根の正の値になる。ΔＥの値が大きいほど、色差が大きくなる。ほとんどの人間が色差を観察することができるしきい値は、ΔＥが２より大きい場合に発生する。本発明者らは、従来の窓と比較して、透過率の高い状態と低い状態の間で物品のΔＥ値が小さくなる、非発光可変透過装置を備えた、窓などの物品に使用することができるコーティングを発見した。
【００２８】
Ｃ．非発光可変透過装置およびコーティングを含む物品の構成。
物品は、非発光可変透過装置とコーティングを含むことができ、コーティングは物品の外側の環境と非発光可変透過装置との間に配置される。本明細書で説明および図示する構成は例示であり、本明細書で説明する概念の範囲から逸脱することなく他の構成を使用することができる。
【００２９】
図３は、コーティング３１０、透明基板３２０、および非発光可変透過装置３３０を含む物品３００の一部の断面図を示している。コーティング３１０は、非発光可変透過装置３３０と比較して屋外環境３４０の近くにあり、非発光可変透過装置３３０は、建物、車両などの内部３５０の近くにある。基板３２０は、上記の基板１００に関して説明したような基板のいずれかとすることができる。非発光可変透過装置３３０に関する詳細は上述されている。コーティング３１０に関する詳細は、本明細書で後述する。図３に示す構成はより概念的であり、非発光可変透過装置３３０は内部３５０に直接露出されない場合があるためである。
【００３０】
図４〜図６は、それぞれコーティング３１０および非発光可変透過装置３３０を含む物品の構成を示す。図４および図５は、断熱ガラスユニット（ＩＧＵ）で実施され得る構成を含み、図６は、車両で使用され得る構成を示す。
【００３１】
図４は、物品４００の一部の断面図を示す。一実施形態では、物品４００はＩＧＵである。物品４００は、屋外環境３４０の近くの外側グレージング４４０、および内部３５０に近い内側グレージング４５０を含む。コーティング３１０は、屋外環境３４０により近い表面の反対側にある外側グレージング４４０の表面に沿って位置する。非発光可変透過装置３３０は、基板３２０上にある。中間層４１０は、基板３２０とコーティング３１０との間に配置される。
【００３２】
非発光可変透過装置３３０および基板３２０は、図１および図２に関して前述した非発光可変透過装置および基板のいずれかとすることができる。グレージング４４０、４５０の各々は、強靭化ガラスまたは強化ガラスとすることができ、３ｍｍ〜１２ｍｍの範囲の厚さを有することができる。一実施形態では、基板３２０およびグレージング４４０、４５０の各々は、１．４〜１．７の範囲の屈折率を有することができる。別の実施形態では、基板３２０およびグレージング４４０、４５０のいずれか１つまたは複数は、低鉄ガラスを含むことができる。本明細書で使用されるように、低鉄ガラスは最大で重量で７００ｐｐｍのＦｅ２Ｏ３を含む。
【００３３】
低鉄ガラスは、光の吸収を減らすのに役立つ。特定の実施形態では、グレージング４４０、４５０は、英国のヨークシャのＳａｉｎｔ−Ｇｏｂａｉｎ  Ｇｌａｓｓ（Ｕｎｉｔｅｄ  Ｋｉｎｇｄｏｍ）Ｌｉｍｉｔｅｄから入手可能なＳＳＧ  ＤＩＡＭＡＮＴ（登録商標）ブランドのガラス（Ｓａｉｎｔ−Ｇｏｂａｉｎ  Ｇｌａｓｓ  Ｆｒａｎｃｅの登録商標）を含むことができる。中間層４１０は、接着材料とすることができる。中間層４１０は、ポリウレタン、エチレン酢酸ビニル、ポリビニルブチラールなどの熱可塑性物質を含むことができる。
【００３４】
物品４００の内部空間４３０は、希ガスまたは乾燥空気などの比較的不活性なガスを含むことができる。別の実施形態では、内部空間４３０を真空にすることができる。
【００３５】
別の実施形態では、基板３２０と非発光可変透過装置３３０の位置を逆にしてもよい。非発光可変透過装置３３０は、中間層４１０と接触することができ、基板３２０は、内部空間４３０に露出する１つの表面の大部分を有することができる。
【００３６】
図５は、物品４００と同様の物品５００を含む。一実施形態では、物品５００はＩＧＵである。非発光可変透過装置３３０および基板３２０は、外側グレージング４４０ではなく内側グレージング４５０に取り付けられている。中間層４１０は、基板３２０と内側グレージング４５０との間に配置される。物品４００と同様に、物品５００では、非発光可変透過装置３３０と基板３２０の位置を逆にして、非発光可変透過装置３３０が中間層４１０に接触するようにすることができる。
【００３７】
図示されていないが、太陽光制御フィルム、低放射率フィルム、またはその両方が使用されてもよい。一実施形態では、そのようなフィルムは、物品４００、５００のグレージング４４０とグレージング４５０との間の様々な異なる位置に配置されてもよい。
【００３８】
図６は、車両に有用であり得る物品６００を含む。グレージング６４０は、グレージング４４０と比較して、グレージング６４０に衝突する物体によりよく耐えることができる透明ラミネートを含んでもよい。図示する実施形態では、物品６００は内部空間を有していない。別の実施形態（図示せず）では、物品６００は、空間４３０と同様の内部空間を有してもよい。しかし、物品６００の内部空間は、物品４００、５００の内部空間よりも狭くてもよい。
【００３９】
Ｄ．コーティングに関する詳細。
コーティングは、比較的低いΔＥを提供するのに役立つことができる。コーティングのΔＥは最大で６．５であり得る。一実施形態では、コーティングは最大で６．０、最大で５．５、または最大で５．０のΔＥを有する。特定の実施形態では、コーティングは少なくとも１．０または少なくとも２．０のΔＥを有する。特定の実施形態では、ΔＥは２．０〜５．５の範囲であり得る。コーティングは、物品がその最も高い透過状態にあるときに十分な視感透過率を可能にすることができる。一実施形態では、物品がその最も高い透過状態にあるとき、物品を通る光の視感透過率は、少なくとも２０％、少なくとも３０％、または少なくとも４０％、または少なくとも５０％であり、別の実施形態では、物品を通る光の視感透過率は、少なくとも最大８０％、最大７０％、または最大６０％である。一般に、より低い視感透過率を犠牲にして、より低いΔＥが発生する可能性がある。本明細書に記載されるコーティングは、ΔＥと視感透過率との良好なバランスを提供することができる。特定の実施形態では、物品は、２．０〜５．５の範囲のΔＥおよび４０％〜６０％の範囲の視感透過率を有することができる。この仕様を読んだ後に、当業者は特定の用途に適したΔＥと視感透過率を決定することができるであろう。
【００４０】
コーティングは、少なくとも２．２の屈折率を有する層（「高屈折率層」）を含むことができる。一実施形態では、屈折率は最大で５．０であってもよい。例示的な材料は、酸化チタン、ニオブ、酸化ニオブ、窒化ニオブ、または酸窒化シリコン−ジルコニウム、窒化シリコン−ジルコニウム、別の適切な高屈折率材料、またはそれらの混合物を含むことができる。特定の実施形態では、その例示的な材料は、ほとんどまたは完全に、ＴｉＯ２、Ｎｂ２Ｏ５、またはＳｉｘＺｒｙＮ（４／３）ｘ＋ｙで構成することができ、ここで０．２５≦ｙ／（ｘ＋ｙ）≦０．６である。層の厚さは少なくとも１０ｎｍにすることができる。一実施形態では、第１層は、少なくとも１３ｎｍ、少なくとも１７ｎｍ、または少なくとも２０ｎｍの厚さを有し、別の実施形態では、層は、最大で５０ｎｍ、最大で４０ｎｍ、または最大で３０ｎｍの厚さを有する。特定の実施形態では、１７ｎｍ未満の厚さはいくつかの用途でΔＥを低減するには不十分である可能性があり、４０ｎｍを超える厚さは他の用途で光を吸収し過ぎて視感透過率を低減する場合がある。
【００４１】
コーティングは、１つまたは複数の他の層を含むことができる。そのような１つまたは複数の層は、コーティングの前述の層の屈折率と同じまたはそれよりも小さい屈折率を有してもよい。
【００４２】
一実施形態では、１つまたは複数の層のうちの層はバリア層を含むことができる。コーティングは、例えばナトリウムなどのアルカリ金属を含むグレージングまたは他の鉱物ガラス材料上に形成されてもよい。図４〜図６を参照すると、グレージング４４０、４５０、または６４０はフロートガラスを含んでもよい。バリア層は、アルカリ金属の前述の高屈折率層への移行を減らすのに同じ厚さのケイ酸塩材料よりも効果的であり得る。一実施形態では、バリア層は窒化物材料を含み、特定の実施形態では、バリア層は、Ｓｉ３Ｎ４、ＳｉｘＺｒｙＮ（４／３）ｘ＋ｙ（ここで、０．１≦ｙ／（ｘ＋ｙ）≦０．３）、別の適切な材料層、またはそれらの組み合わせを含む。一実施形態では、バリア層は、少なくとも１１ｎｍ、少なくとも１７ｎｍ、または少なくとも２５ｎｍの厚さを有し、別の実施形態では、バリア層は最大で５０ｎｍ、最大で４０ｎｍ、または最大で３５ｎｍの厚さを有する。特定の実施形態では、１７ｎｍ未満の厚さは、特に焼成または他の処理温度が高くなるにつれて、アルカリ金属の移動を低く保つには不十分である場合がある。例えば、物品を曲げたり、成形したりする必要がある場合、物品を曲げたり、成形するために使用する温度が６００°Ｃを超えることがある。厚さが４０ｎｍを超えると、光を吸収し過ぎて視感透過率が低下するか、コーティングを透過する光の色に影響する場合がある。特定の用途では、コーティングはバリア層を含まなくてもよい。
【００４３】
別の実施形態では、１つまたは複数の層は、入射光の一部の反射を増加させるのを助けることができる別の層または一組の層を含むことができる。一実施形態では、そのような１つまたは複数の異なる層は、比較的高い屈折率と低い屈折率が交互する層を有する物品に使用することができる。反射を増やすと、ΔＥを減らすことができる。しかし、反射が高すぎる場合、視感透過率が低くなりすぎる可能性がある。本明細書に記載されるように、特定の実施形態において、コーティングは、ΔＥと視感透過率との間の良好なバランスを提供することができる。厚さは視感透過率に影響する可能性があるため、コーティング内の層を比較的薄くして吸光度を比較的低く保つことができる。
【００４４】
層のうちの１つは、最大で１．７の屈折率を有することができる。屈折率は少なくとも１．４であってもよい。そのような層は、酸化ケイ素（例えば、堆積されたＳｉＯ２）またはポリマーを含むことができる。一実施形態では、層は少なくとも１ｎｍ、少なくとも３ｎｍ、または少なくとも５ｎｍの厚さを有し、別の実施形態では、層は最大で３０ｎｍ、最大で２０ｎｍ、または最大で１５ｎｍの厚さを有する。特定の実施形態では、３ｎｍ未満の厚さはいくつかの用途で所望の反射を提供するには不十分である可能性があり、２０ｎｍを超える厚さは他の用途で光を吸収し過ぎて視感透過率を低下させる場合がある。
【００４５】
１つまたは複数の層のさらなる層は、高屈折率層と同じかまたはそれより小さい屈折率を有することができる。一実施形態では、さらなる層は、前の段落で説明した層よりも高い屈折率を有する。さらなる層は、酸化チタン、酸化ジルコニウム、酸窒化チタンジルコニウムなどを含むことができる。一実施形態では、さらなる層は少なくとも１ｎｍの厚さを有し、別の実施形態では、さらなる層は最大で９ｎｍ、最大で５ｎｍ、または最大で３ｎｍの厚さを有する。特定の実施形態では、１ｎｍ未満の厚さは、所望の反射を提供するには不十分である可能性があり、５ｎｍを超える厚さは光を吸収し過ぎて、視感透過率を低下させる可能性がある。
【００４６】
したがって、１つまたは複数の層は、屈折率が異なるように選択されて、光をあまり吸収しない反射と厚さを改善する。反射の量は、コーティングを透過する光の量に一部依存する場合がある。
【００４７】
多くの異なる態様および実施形態が可能である。それらの態様および実施形態のいくつかを以下に説明する。本明細書を読んだ後に、当業者は、これらの態様および実施形態が例示にすぎず、本発明の範囲を限定しないことを理解するであろう。例示的な実施形態は、以下に列挙されるもののうちのいずれか１つまたは複数に従うものであり得る。
実施形態１．物品は、非発光可変透過装置と、非発光可変透過装置と物品の外側の環境との間に配置されたコーティングと、を含むことができ、物品は最大６．５のΔＥを有し、ここで、ΔＥ＝（Ｌ＊２１２＋ａ＊２１２＋ｂ＊２１２）０．５、ΔＥ＞０であり、Ｌ＊２１は、物品が最も低い透過状態にあるときのＬ＊から、物品が最も高い透過状態にあるときのＬ＊を引いた差であり、ａ＊２１は、物品が最も低い透過状態にあるときのａ＊から、物品が最も高い透過状態にあるときのａ＊を引いた差であり、ｂ＊２１は、物品が最も低い透過状態にあるときのｂ＊から、物品が最も高い透過状態にあるときのｂ＊を引いた差であり、Ｌ＊、ａ＊、およびｂ＊の測定値は、物品の外面と同じ側に沿って取得される。
実施形態２．ΔＥは最大で６．０、最大で、または最大で５．５、または最大で５．０である、実施形態１に記載の物品。
実施形態３．ΔＥは少なくとも１．０または少なくとも２．０である、実施形態１または２に記載の物品。
実施形態４．物品が最も高い透過状態にあるとき、物品を通る光の視感透過率は少なくとも２０％、少なくとも３０％、少なくとも４０％、または少なくとも５０％である、実施形態１から３のいずれか１つに記載の物品。
実施形態５．物品が最も高い透過状態にあるとき、視感透過率は少なくとも最大で８０％、最大で７０％、または最大で６０％である、実施形態１から４のいずれか１つに記載の物品。
実施形態６．ΔＥは２．０〜５．５の範囲にある、実施形態１から５のいずれか１つに記載の物品。
実施形態７．物品が最も高い透過状態にあるとき、視感透過率は４０％〜６０％の範囲にある、実施形態１から６のいずれか１つに記載の物品。
実施形態８．コーティングは、少なくとも２．２の屈折率および少なくとも１０ｎｍの厚さを有する第１層を含む複数の層を含む、実施形態１から７のいずれか１つに記載の物品。
実施形態９．物品は、非発光可変透過装置と、非発光可変透過装置と物品の外側の環境との間に配置されたコーティングと、を含み、コーティングは、少なくとも２．２の屈折率および少なくとも１０ｎｍの厚さを有する第１層を含む複数の層を含む。
実施形態１０．第１層は最大で５．０の屈折率を有する、実施形態８または９に記載の物品。
実施形態１１．第１層は、酸化チタン、ニオブ、酸化ニオブ、窒化ニオブ、または酸窒化シリコン−ジルコニウム、窒化シリコン−ジルコニウムを含む、実施形態９または１０に記載の物品。
実施形態１２．第１層は、ＴｉＯ２、Ｎｂ２Ｏ５、またはＳｉｘＺｒｙＮ（４／３）ｘ＋ｙを含み、ここで０．２５≦ｙ／（ｘ＋ｙ）≦０．６である、実施形態８から１１のいずれか１つに記載の物品。
実施形態１３．第１層は少なくとも１３ｎｍ、少なくとも１７ｎｍ、または少なくとも２０ｎｍの厚さを有する、実施形態８から１２のいずれか１つに記載の物品。
実施形態１４．第１層は、最大で５０ｎｍ、最大で４０ｎｍ、または最大で３０ｎｍの厚さを有する、実施形態９から１３のいずれか１つに記載の物品。
実施形態１５．コーティングは、第１層よりも小さい屈折率を有する第２層を含む、実施形態８から１４のいずれか１つに記載の物品。
実施形態１６．第２層はアルカリ金属に対するバリア層である、実施形態１５に記載の物品。
実施形態１７．第２層は窒化物材料を含む、実施形態１５または１６に記載の物品。
実施形態１８．第２層は、Ｓｉ３Ｎ４、またはＳｉｘＺｒｙＮ（４／３）ｘ＋ｙを含み、０．１≦ｙ／（ｘ＋ｙ）≦０．３である、実施形態１５または１６に記載の物品。
実施形態１９．第２層は、少なくとも１１ｎｍ、少なくとも１７ｎｍ、または少なくとも２５ｎｍの厚さを有する、実施形態１５から１８のいずれか１つに記載の物品。
実施形態２０．第２層は、最大で５０ｎｍ、最大で４０ｎｍ、または最大で３５ｎｍの厚さを有する、実施形態１５から１９のいずれか１つに記載の物品。
実施形態２１．第３層をさらに含み、第１層が第２層と第３層との間に配置される、実施形態１５から２０のいずれか１つに記載の物品。
実施形態２２．第３層は最大で１．７の屈折率を有する、実施形態２１に記載の物品。
実施形態２３．第３層は酸化ケイ素またはポリマーを含む、実施形態２１または２２に記載の物品。
実施形態２４．第３層は、少なくとも１ｎｍ、少なくとも３ｎｍ、または少なくとも５ｎｍの厚さを有する、実施形態２１から２３のいずれか１つに記載の物品。
実施形態２５．第３層は、最大で３０ｎｍ、最大で２０ｎｍ、または最大で１５ｎｍの厚さを有する、実施形態２１から２４のいずれか１つに記載の物品。
実施形態２６．第４層をさらに含み、第３層が第１層と第４層の間に配置され、第３層が第１層および第４層よりも低い屈折率を有する、実施形態２１から２５のいずれか１つに記載の物品。
実施形態２７．第４層の屈折率は第１層と同じかそれより小さい、実施形態２６に記載の物品。
実施形態２８．第４層は、酸化チタン、酸化ジルコニウム、または酸窒化チタンジルコニウムを含む、実施形態２６または２７に記載の物品。
実施形態２９．第４層は少なくとも１ｎｍの厚さを有する、実施形態２６から２８のいずれか１つに記載の物品。
実施形態３０．第４層は、最大で９ｎｍ、最大で５ｎｍ、または最大で３ｎｍの厚さを有する、実施形態２６から２９のいずれか１つに記載の物品。
実施形態３１．第１層と非発光可変透過装置との間に配置された第２層をさらに含む、実施形態１４に記載の物品。
実施形態３２．第２層は最大１．７の屈折率を有する、実施形態３１に記載の物品。
実施形態３３．第２層は酸化ケイ素またはポリマーを含む、実施形態３１または３２に記載の物品。
実施形態３４．第２層は、少なくとも１ｎｍ、少なくとも３ｎｍ、または少なくとも５ｎｍの厚さを有する、実施形態３１から３３のいずれか１つに記載の物品。
実施形態３５．第２層は、最大で３０ｎｍ、最大で２０ｎｍ、または最大で１５ｎｍの厚さを有する、実施形態３１から３４のいずれか１つに記載の物品。
実施形態３６．第３層をさらに含み、第２層が第１層と第３層との間に配置され、第２層が第１層および第３層より低い屈折率を有する、実施形態３１から３５のいずれか１つに記載の物品。
実施形態３７．第３層の屈折率は第１層と同じかそれより小さい、実施形態３６に記載の物品。
実施形態３８．第３の層は、酸化チタン、酸化ジルコニウム、または酸窒化チタンジルコニウムを含む、実施形態３６または３７に記載の物品。
実施形態３９．第３層は少なくとも１ｎｍの厚さを有する、実施形態３６から３８のいずれか１つに記載の物品。
実施形態４０．第３層は、最大で９ｎｍ、最大で５ｎｍ、または最大で３ｎｍの厚さを有する、実施形態３６から３９のいずれか１つに記載の物品。
実施形態４１．コーティングと非光透過性可変透過装置との間に配置されたガラス基板をさらに含む、実施形態１から４０のいずれか１つに記載の物品。
実施形態４２．ガラス基板は１．４〜１．７の範囲の屈折率を有する、実施形態４１に記載の物品。
実施形態４３．ガラス基板は、５０ミクロン〜４ｍｍの範囲の厚さを有する、実施形態４１または４２に記載の物品。
実施形態４４．第１のグレージングをさらに含み、コーティングが非光透過性可変透過装置と第１のグレージングとの間に配置される、実施形態１から４３のいずれか１つに記載の物品。
実施形態４５．第１のグレージングは１．４〜１．７の範囲の屈折率を有する、実施形態４４に記載の物品。
実施形態４６．第１のグレージングは３ｍｍ〜１２ｍｍの範囲の厚さを有する、実施形態４４または４５に記載の物品。
実施形態４７．第１のグレージングは、最大で重量で７００ｐｐｍのＦｅ２Ｏ３の鉄含有量を有する、実施形態４４から４６のいずれか１つに記載の物品。
実施形態４８．第２のグレージングをさらに含み、非光透過性可変透過装置が層と第２のグレージングとの間に配置される、実施形態４４から４７のいずれか１つに記載の物品。
実施形態４９．第２のグレージングは、１．４〜１．７の範囲の屈折率を有する、実施形態４８に記載の物品。
実施形態５０．第２のグレージングは３ｍｍ〜１２ｍｍの範囲の厚さを有する、実施形態４８または４９に記載の物品。
実施形態５１．第２のグレージングは、最大で重量で７００ｐｐｍのＦｅ２Ｏ３の鉄含有量を有する、実施形態４８から５０のいずれか１つに記載の物品。
実施形態５２．非光透過性可変透過装置とコーティングとの間に配置された中間層をさらに含む、実施形態１から５１のいずれか１つに記載の物品。
実施形態５３．中間層は接着材料を含む、実施形態５２に記載の物品。
実施形態５４．非発光可変透過装置はエレクトロクロミック層を含む、実施形態１から５３のいずれか１つに記載の物品。
実施形態５５．非発光可変透過装置は、イオン貯蔵層と、エレクトロクロミック層とイオン貯蔵層との間に配置されたイオン伝導層と、をさらに含む、実施形態５４に記載の物品。
【実施例】
【００４８】
本明細書に記載される概念は、実施例においてさらに説明され、実施例は特許請求の範囲に記載される本発明の範囲を限定するものではない。実施例は、コーティングの異なる構造がΔＥと視感透過率にどのように影響するかを示している。この実施例のセクションに開示されている数値は、便宜上複数の読み取り値から平均化、近似化、または四捨五入されてもよい。
【００４９】
以下の各サンプルは、４ｍｍのフロートガラスＡ（面１および面２を含む）／０．９６ｍｍのポリマー中間層／２．２ｍｍの透明フロートガラスＢ／エレクトロクロミック装置／１２ｍｍのガス充填領域／４ｍｍのフロートガラスＢを含む物品の一部であった。上記の値は厚さを示す。面１は、エレクトロクロミック装置から遠いフロートガラスＡの表面を指し、面２は、エレクトロクロミック装置から遠いフロートガラスＡの表面を指す。フロートガラスＡとフロートガラスＢの組成は同じである。
【００５０】
サンプル４以外のすべてのサンプルについて、フロートガラスＡは、英国のヨークシャのＳａｉｎｔ−Ｇｏｂａｉｎ  Ｇｌａｓｓ（Ｕｎｉｔｅｄ  Ｋｉｎｇｄｏｍ）Ｌｉｍｉｔｅｄから入手可能なＳＳＧ  ＰＬＡＮＩＣＬＥＡＲ（登録商標）ブランドのガラス（Ｓａｉｎｔ−Ｇｏｂａｉｎ  Ｇｌａｓｓ  Ｆｒａｎｃｅの登録商標）である。サンプル４のフロートガラスＡは、英国のヨークシャのＳａｉｎｔ−Ｇｏｂａｉｎ  Ｇｌａｓｓ（Ｕｎｉｔｅｄ  Ｋｉｎｇｄｏｍ）Ｌｉｍｉｔｅｄから入手可能なＳＳＧ  ＤＩＡＭＡＮＴ（登録商標）ブランドのガラス（Ｓａｉｎｔ−Ｇｏｂａｉｎ  Ｇｌａｓｓ  Ｆｒａｎｃｅの登録商標）である。ＳＳＧ  ＰＬＡＮＩＣＬＥＡＲ（登録商標）ブランドのガラスは、重量で約７５０ｐｐｍのＦｅ２Ｏ３の鉄含有量を有し、ＳＳＧ  ＤＩＡＭＡＮＴ（登録商標）ブランドのガラスは、重量で７００ｐｐｍ未満のＦｅ２Ｏ３の鉄含有量を有する。ガラス（ＳＳＧ  ＤＩＡＭＡＮＴ（登録商標）ブランドのガラスとＳＳＧ  ＰＬＡＮＩＣＬＥＡＲ（登録商標）ブランドのガラス）の違いに起因する視感透過率の差は０．７％である。
【００５１】
以下のサンプルのエレクトロクロミック装置は同じ構造である。フロートガラスＡの表面は、一部のコーティングが面の１つにあり、他のコーティングが反対の面にあったため、参照される。コーティング内の層は、フロートガラスＡに近い層または最も近い層からリストされている。この仕様全体を読んだ後に、当業者は、物品がＩＧＵである必要がないことを理解するであろう。
【００５２】
比較サンプル１
比較サンプル１は、本明細書に記載のコーティングのないフロートガラスＡを有する。
【００５３】
比較サンプル２
比較サンプル２は、フロートガラスＡの面２に堆積されたコーティングを有し、コーティングは厚さ６０ｎｍのＳｉ３Ｎ４の単一層を含む。
【００５４】
サンプル１
サンプル１は、フロートガラスＡの面２に堆積されたコーティングを有し、コーティングは、厚さ６０ｎｍのＳｉ３Ｎ４／厚さ３５ｎｍのニオブ／厚さ３０ｎｍのＳｉ３Ｎ４を含む。
【００５５】
サンプル２
サンプル２は、フロートガラスＡの面２に堆積されたコーティングを有し、コーティングは、厚さ１０ｎｍのＳｉ３Ｎ４／厚さ７ｎｍのＮｂＮ／厚さ３０ｎｍのＳｉ３Ｎ４を含む。
【００５６】
サンプル３
サンプル３は、フロートガラスＡの面１に堆積されたコーティングを有し、コーティングは、厚さ４０ｎｍの熱分解ＴｉＯ２単分子層を含む。
【００５７】
サンプル４
サンプル４は、フロートガラスの面２に堆積されたコーティングを有し、コーティングは、厚さ３１ｎｍのＳｉ３Ｎ４、厚さ２５ｎｍのＴｉＯ２、厚さ７ｎｍのＳｉＯ２、厚さ２ｎｍのＳｉＺｒＯＮを含む。
【００５８】
上記のサンプルに対応する物品は、物品内の非発光可変透過装置が最も高い透過状態および最も低い透過状態にあるときに、ΔＥについて試験された。上記のサンプルに対応する物品は、物品内の非発光可変透過装置が最も高い透過状態にあるときに、視感透過率について試験された。ΔＥおよび視感透過率の測定に関する詳細は、この明細書の前半で説明されている。
【００５９】
下の表１には、上記の各サンプルのΔＥと視感透過率が含まれている。
表１−サンプルの光学特性
【表１】
2021502947.tif 000003
【００６０】
図７は、各サンプルのｘ軸に沿った視感透過率とｙ軸に沿ったΔＥのプロットを示す。ΔＥが大きいほど、色差が大きいことを意味する。２のΔＥ値は、ほとんどの人間が最も高い透過状態と最も低い透過状態との間の色差を観察するしきい値である。比較サンプル１には色差を減らすためのコーティングがないため、比較サンプル１のΔＥは最も高くなる。比較サンプル１は、コーティングがないため、最も高い視感透過率も有する。比較サンプル２は、サンプル１〜４と比較して、比較的高いΔＥと比較的高い視感透過率を有する。比較サンプル２は、最も高い透過状態と最も低い透過状態との間に著しい色差があり、このような色差は一部のユーザには受け入れられない場合がある。
【００６１】
本明細書で前述したようにコーティングを有するサンプル１は、比較サンプル１、２と比較してスペクトルのもう一方の端に近い。サンプル１のΔＥは１未満であるため、ほとんどの人間は最も高い透過状態と最も低い透過状態との間の色差を検出することができない。サンプル１は、色差が重要であり、視感透過率がそれほど重要でない場合に役立つ。
【００６２】
一部のユーザにとって、サンプル２、３、４は、ΔＥと視感透過率とのバランスが良い場合がある。サンプル２と３のΔＥ値は２と３の間であるため、サンプル２と３には検出可能な色の変化がある。しかし、色の変化は、比較サンプル１、２およびサンプル４と比較して比較的小さくなっている。サンプル３の視感透過率は４０％強で、サンプル２の視感透過率は５０％弱である。サンプル４は、比較サンプルと他のサンプルとの間にある。サンプル４のΔＥ値は５未満で、比較サンプル１、２よりも大幅に小さく、視感透過率は５５％を超え、サンプル１〜３より大きい。
【００６３】
したがって、サンプル１〜４は、比較サンプル１、２と比較して、最も高い透過状態と最も低い透過状態との間の色の変化が著しく少ない。物品のユーザまたは独自のデザインにそのような物品を組み込むことで、特定の用途で色差と視感透過率の最適な妥協点を提供するサンプルを決定することができる。
【００６４】
上記の一般的な説明または例で説明したアクティビティのすべてが必要なわけではなく、特定のアクティビティの一部が必要でない場合があり、説明したアクティビティに加えて１つまたは複数のさらなるアクティビティを実行することができることに留意されたい。さらに、アクティビティがリストされる順序は、必ずしも実行される順序ではない。
【００６５】
明確にするために、別個の実施形態の文脈で本明細書に記載されている特定の特徴は、単一の実施形態で組み合わせて提供されてもよい。逆に、簡潔にするために、単一の実施形態の文脈で説明される様々な特徴は、別個にまたは任意の下位組み合わせで提供されてもよい。さらに、範囲に記載されている値への参照には、その範囲内のすべての値が含まれる。
【００６６】
特定の実施形態に関して、利益、他の利点、および問題の解決策を上記で説明した。しかし、利益、利点、問題の解決策、および利益、利点、または解決策が発生する、またはより顕著になる可能性のある特徴は、いずれかのまたはすべての請求項の重要な特徴、必須の特徴、または不可欠な特徴として解釈されるべきではない。
【００６７】
本明細書に記載の実施形態の仕様および図面は、様々な実施形態の構造の一般的な理解を提供することを意図している。本明細書および図面は、本明細書に記載の構造または方法を使用する装置およびシステムのすべての要素および特徴の網羅的かつ包括的な説明として役立つことを意図していない。別個の実施形態を単一の実施形態に組み合わせて提供してもよいし、逆に、簡潔にするために単一の実施形態の文脈で説明する様々な特徴を別個にまたは任意の下位組み合わせで提供してもよい。さらに、範囲に記載されている値への参照には、その範囲内のすべての値が含まれる。本明細書を読んだ後にのみ、多くの他の実施形態が当業者に明らかになってもよい。本開示の範囲から逸脱することなく、構造的置換、論理的置換、または別の変更を行うことができるように、他の実施形態を使用し、本開示から導出してもよい。したがって、本開示は限定的ではなく例示的とみなされるべきである。
【図１】
2021502947.tif 000004
【図２】
2021502947.tif 000005
【図３】
2021502947.tif 000006
【図４】
2021502947.tif 000007
【図５】
2021502947.tif 000008
【図６】
2021502947.tif 000009
【図７】
2021502947.tif 000010
【国際調査報告】
2021502947.tif 000011
2021502947.tif 000012
2021502947.tif 000013